(57)【特許請求の範囲】
【請求項１】
（Ｙ，Ｇｄ，Ｌｕ，Ｓｃ，Ｓｍ，Ｔｂ）３（Ａｌ，Ｇａ）５Ｏ１２：Ｃｅ（Ｐｒ有りまたは無し）、（Ｙ，Ｇｄ，Ｔｂ，Ｌｕ）３Ａｌ５−ｘＳｉｘＯ１２−ｘＮｘ：Ｃｅ、（Ｃａ，Ｓｒ，Ｂａ）Ｓｉ２Ｎ２Ｏ２：Ｅｕ、（Ｃａ，Ｓｒ，Ｂａ）２Ｓｉ５Ｎ８：Ｅｕ、および（Ｃａ，Ｓｒ，Ｂａ）ＳｉＮ２：Ｅｕからなる群から選択される少なくとも1種の発光化合物からなる発光粒子（各場合において、これら単独、またはこれらとＣｅ、Ｅｕ、Ｍｎ、Ｃｒ、ＴｂおよびＢｉからなる群から選択される１種もしくは２種以上の活性剤イオンとの混合物）と、酸化アルミニウム、酸化ジルコニウム、酸化亜鉛、酸化チタン、酸化ケイ素またはそれらの組み合わせからなる群から選択される被覆とを含む被覆された蛍光体粒子であって、
前記発光粒子と、塩化アルミニウム、オキシ塩化ジルコニウム、塩化亜鉛、オキシ塩化チタン、テトラエチルオルトシリケートまたはこれらの組み合わせを含む溶液とを、湿式化学法によって混合することおよびその後焼成すること、
を含む方法によって得ることができ、
被覆された蛍光体粒子の表面がポーラスである、前記被覆された蛍光体粒子。
【請求項２】
被覆が実質的に透明であることを特徴とする、請求項１に記載の被覆された蛍光体粒子。
【請求項３】
以下のステップ：
高温での湿式化学法における、塩化アルミニウム、オキシ塩化ジルコニウム、塩化亜鉛、オキシ塩化チタン、テトラエチルオルトシリケートまたはこれらの組み合わせを含む溶液の添加による、発光粒子の酸化アルミニウム、酸化ジルコニウム、酸化亜鉛、酸化チタン、酸化ケイ素またはそれらの組み合わせでの被覆および温度Ｔ２＞８００℃での後続する焼成、
酸化アルミニウム、酸化ジルコニウム、酸化亜鉛、酸化チタン、酸化ケイ素またはそれらの組み合わせを得るための、温度Ｔ３＜８００℃での、任意で追加の亜酸化物の選択的酸化、
により特徴付けられる、（Ｙ，Ｇｄ，Ｌｕ，Ｓｃ，Ｓｍ，Ｔｂ）３（Ａｌ，Ｇａ）５Ｏ１２：Ｃｅ（Ｐｒ有りまたは無し）、（Ｙ，Ｇｄ，Ｔｂ，Ｌｕ）３Ａｌ５−ｘＳｉｘＯ１２−ｘＮｘ：Ｃｅ、（Ｃａ，Ｓｒ，Ｂａ）Ｓｉ２Ｎ２Ｏ２：Ｅｕ、（Ｃａ，Ｓｒ，Ｂａ）２Ｓｉ５Ｎ８：Ｅｕ、および（Ｃａ，Ｓｒ，Ｂａ）ＳｉＮ２：Ｅｕからなる群から選択される少なくとも1種の発光化合物からなる発光粒子（各場合において、これら単独、またはこれらとＣｅ、Ｅｕ、Ｍｎ、Ｃｒ、ＴｂおよびＢｉからなる群から選択される１種もしくは２種以上の活性剤イオンとの混合物）と、酸化アルミニウム、酸化ジルコニウム、酸化亜鉛、酸化チタン、酸化ケイ素またはそれらの組み合わせからなる群から選択される被覆とを含む被覆された蛍光体粒子であって、被覆された蛍光体粒子の表面がポーラスである、該被覆された蛍光体粒子の製造方法。
【請求項４】
酸化アルミニウム、酸化ジルコニウム、酸化亜鉛、酸化チタン、酸化ケイ素またはそれらの組み合わせが、ナノ粒子であることを特徴とする、請求項３に記載の方法。
【請求項５】
ナノ粒子が、酸化アルミニウムのナノ粒子であることを特徴とする、請求項３または４に記載の方法。
【請求項６】
発光極大が３８０ｎｍ〜５３０ｎｍの範囲内にある少なくとも１つの一次光源を有し、ここでこの放射が、請求項１または２に記載の被覆蛍光体粒子によって、より長い波長の放射へと部分的にまたは完全に変換される、照明ユニット。
【請求項７】
光源が、式ＩｎｉＧａｊＡｌｋＮで表され、式中０≦ｉ、０≦ｊ、０≦ｋ、およびｉ＋ｊ＋ｋ＝１であるルミネッセンス性の窒化インジウムアルミニウムガリウムであることを特徴とする、請求項６に記載の照明ユニット。 
【請求項８】
光源が、ＺｎＯ、ＴＣＯ（透明伝導性酸化物）、ＺｎＳｅまたはＳｉＣをベースとするルミネッセンス化合物であることを特徴とする、請求項６に記載の照明ユニット。
【請求項９】
光源が、有機発光層をベースとする材料であることを特徴とする、請求項６に記載の照明ユニット。
【請求項１０】
光源が、エレクトロルミネッセンスおよび／またはフォトルミネッセンスを示す光源であることを特徴とする、請求項６に記載の照明ユニット。 
【請求項１１】
光源が、プラズマまたは放電源であることを特徴とする、請求項６に記載の照明ユニット。
【請求項１２】
発光ダイオードからの青色または近ＵＶ発光を部分的に、または完全に変換するための請求項１または２に記載の被覆された蛍光体粒子の使用。
【発明の詳細な説明】
【技術分野】
【０００１】
本発明は被覆された蛍光体粒子ならびにその製造方法に関する。 
【背景技術】
【０００２】
通常、蛍光体の調製は、下流の高温プロセスを必要とする。この操作において、特に、蛍光体マトリックス中に存在する結晶の欠陥が、蛍光体の性能に重要なマトリックスの結晶品質を最大限に高めるために修復される。しかしながら、高温プロセスは、このプロセスが蛍光体の融点の少なくとも２／３の温度で行われた場合、必然的に蛍光体粒子の焼結をもたらす。焼結は、蛍光体粉末の好ましくない粒子モホロジーおよび粒径分布をもたらし、これは続くプロセスステップにおいて、エネルギー投入（粉砕）によって一次粒子に戻す必要がある。エネルギー投入は、例えば色中心などの表面結晶損傷をもたらし、これは蛍光体の効率を悪くする。 
【０００３】
驚くべきことに、高温プロセス中の蛍光体粒子の焼結は、湿式化学法によって、粒子間のスペーサーとして働き、このように焼結プロセスのための拡散バリアとして機能する小粒子で蛍光体表面を被覆することによって、回避することができる。 
【０００４】
本発明による溶液の利点は、蛍光体粒子の粒径分布が高温プロセスによって変化せず、また蛍光体粒子を損傷する下流の複雑な粉砕プロセスを必要としないことにある。高温プロセスで形成するいずれの凝集物も、高エネルギーの投入なしに、本発明による溶液を使用した場合、極めて容易に解凝集することができる。 
【０００５】
EP-1560 274には、蛍光体のための金属酸化物、金属窒化物または金属酸窒化物被覆が開示され、ここで被覆は、ＣＶＤ法によって蛍光体に施されている。 
EP-1121 397
B1には、蛍光体のための本質的に透明な金属酸窒化物の被覆が開示され、ここで被覆は、ＣＶＤ法によって蛍光体に施され、この方法により蛍光粒子を湿度から保護することを目的としている。 
【０００６】
EP-0 455
401 B2には、カプセル化エレクトロルミネッセンス蛍光体が記載され、各粒子は、実質的に透明で、コヒレーントな金属酸化物被覆によって完全にカプセル化された硫化亜鉛ベースの蛍光体を有する。ここでも、被覆は、ＣＶＤ法によって行われ、コヒーレントな被覆のみが形成される。 
ＣＶＤ法は技術的におよび装置の観点から極めて複雑である：プロセスを通して極めて高純度の（不活性）ガス雰囲気を必要とし、ガス流は、被覆される材料に個々のガス流の均一な供給が行われるように設計されなければならない。 
【発明の概要】
【０００７】
本発明は、発光粒子と、金属、遷移金属または半金属の酸化物被覆とを含む被覆された蛍光体粒子であって、蛍光体前駆体を得るための、少なくとも２種の出発材料と少なくとも１種のドーパントとの湿式化学法による混合、および後続する焼成、ならびに湿式化学法による金属、遷移金属または半金属の酸化物での被覆、および後続する焼成によって得ることができる前記被覆された蛍光体粒子に関する。
【０００８】
金属、遷移金属または半金属被覆は、好ましくは実質的に透明であり、すなわち、用いられる各変換蛍光体の励起スペクトルおよび発光スペクトルの両方に対して９０％〜１００％の透過性を確保しなければならない。一方、本発明による被覆の透過性は、励起および発光波長に対応しない全ての波長に対して９０％〜１００％より小さくてもよい。 
【０００９】
蛍光体の調製、例えばＹＡＧ：Ｃｅは、少なくとも２つの一連の焼成ステップを必要とする。： 
１．温度Ｔ１＞１５０℃での空気中での焼成 
２．温度Ｔ２＞８００℃、好ましくは８００〜１７５０℃の間での還元雰囲気中での焼成 
【００１０】
第一の焼成中、一次粒子の弱い凝集しか起こらない。したがって、所望の粒径分布（目標画分）への粉砕および分類は、このステップ後に極めて低いエネルギーのみの投入で行うことができる。 
この前焼成（pre-calcined）された蛍光体粒子の目標画分を、実質的に透明な金属、遷移金属または半金属の酸化物（例えば酸化アルミニウムなど）で、対応する不揮発性の塩および／または有機金属化合物の水溶液または非水溶液を撹拌反応器に添加する湿式化学法によって被覆する。これは、好ましくは蛍光体粒子上に金属、遷移金属または半金属の酸化物の小さい島を堆積させることによって行う（図１参照）。 
【００１１】
被覆された蛍光体粒子の表面はこうして好ましくはポーラスとなり、焼結プロセスのためのバリア作用を生じる。従来技術で言及したコヒーレント被覆と比較すると、ポーラス被覆は、それのみがスペーサーの形成を可能とするという利点を有する。後者は、複数の蛍光体粒子間での蛍光体表面の直接接触を妨げることによって、高温プロセス中の焼結に対抗する。蛍光体表面の焼結はこれにより排除される。蛍光体粒子のポーラス被覆の表面は、単に互いに焼結することが可能であるにすぎない。しかしながら、これらの凝集は、接触領域が極めて小さいため、ゆるくしか結合していない。これらの凝集は、こうして蛍光体特性に影響することなく極めて容易に分離することができる。 
【００１２】
金属、遷移金属または半金属の酸化物のさらなる利点は、適切に選択された場合に、蛍光体と混晶を形成せず、プロセスを通して拡散バリアの安定性を生じさせることにある。被覆に用いる実質的に透明な酸化物は、好ましくは酸化アルミニウム、酸化亜鉛、二酸化チタン、酸化ジルコニウムまたは酸化ケイ素またはこれらの組み合わせである。特に好ましくは酸化アルミニウムを用いる。 
例えば、被覆材料として酸化アルミニウムの使用において、還元高温処理中、Ａｌ亜酸化物の形成によって、酸化アルミニウム粒子の表面上で場合によっては暗く呈色することがある。蒸気雰囲気中、６００から８００℃での粉末の処理によるＡｌ２Ｏ３を得るためのＡｌ亜酸化物の選択的酸化が、その後高温プロセス後に可能である。 
【００１３】
用語「ポロシティまたはポーラス」は、材料表面上の開口している平均的な孔隙を意味する。本発明による被覆された蛍光体表面は好ましくは、好ましくはメソポーラスまたはマクロポーラスであり、ここで「メソポーラス」は２〜５０ｎｍの間の開口している孔隙を表し、「マクロポーラス」は孔隙サイズ＞５０ｎｍを表す。 
【００１４】
さらに、これらのポーラス被覆は、単層の屈折率のさらなる減少の可能性を提供する。 
本発明による蛍光体の粒径は、５０ｎｍ〜３０μｍの間であり、好ましくは１μｍ〜２０μｍの間である。 
本発明による金属、遷移金属または半金属の酸化物被覆の厚みは、１０〜１５０ｎｍの間である。金属、遷移金属または半金属の酸化物被覆の一次粒子の粒径は、５〜１００ｎｍの間である。 
【００１５】
以下の化合物は、本発明による蛍光体粒子のための材料として特に適しているものである： 
（Ｙ，Ｇｄ，Ｌｕ，Ｓｃ，Ｓｍ，Ｔｂ，Ｔｈ，Ｉｒ，Ｓｂ，Ｂｉ）３（Ａｌ，Ｇａ）５Ｏ１２：Ｃｅ（Ｐｒ有りまたは無し）、ＹＳｉＯ２Ｎ：Ｃｅ、Ｙ２Ｓｉ３Ｏ３Ｎ４：Ｃｅ、Ｇｄ２Ｓｉ３Ｏ３Ｎ４：Ｃｅ、（Ｙ，Ｇｄ，Ｔｂ，Ｌｕ）３Ａｌ５−ｘＳｉｘＯ１２−ｘＮｘ：Ｃｅ、ＢａＭｇＡｌ１０Ｏ１７：Ｅｕ（Ｍｎ有りまたは無し）、ＳｒＡｌ２Ｏ４：Ｅｕ、Ｓｒ４Ａｌ１４Ｏ２５：Ｅｕ、（Ｃａ，Ｓｒ，Ｂａ）Ｓｉ２Ｎ２Ｏ２：Ｅｕ、ＳｒＳｉＡｌ２Ｏ３Ｎ２：Ｅｕ、（Ｃａ，Ｓｒ，Ｂａ）２Ｓｉ５Ｎ８：Ｅｕ、（Ｃａ，Ｓｒ，Ｂａ）ＳｉＮ２：Ｅｕ、ＣａＡｌＳｉＮ３：Ｅｕ、モリブデン酸塩、タングステン酸塩、バナジウム酸塩、第III族窒化物、酸化物、各場合において、これら単独、またはこれらと、１種もしくは２種以上の活性剤イオン、例えばＣｅ、Ｅｕ、Ｍｎ、Ｃｒ、Ｔｂおよび／またはＢｉなどとの混合物。 
【００１６】
本発明は、さらに以下のステップ： 
ａ．少なくとも２種の出発材料と少なくとも１種のドーパントとを湿式化学法によって混合することおよび温度Ｔ１＞１５０℃での混合物の熱処理による、前焼成された蛍光体前駆体懸濁液の調製 
ｂ．高温での湿式化学法における、実質的に透明な金属、遷移金属または半金属の酸化物により、前焼成された蛍光体前駆体懸濁液の被覆および温度Ｔ２＞８００℃での後続する焼成 
ｃ．対応する金属または半金属の酸化物を得るための、温度Ｔ３＜８００℃での、任意で追加の亜酸化物の選択的酸化 
により特徴付けられる、実質的に透明な金属、遷移金属または半金属の酸化物で被覆された蛍光体粒子の製造方法に関する。 
【００１７】
蛍光体の調製のための出発材料は、上記のとおりベース材料（例えばアルミニウム、イットリウムおよびセリウムの塩溶液）および少なくとも１種のドーパント、好ましくはユーロピウムまたはセリウム、ならびに任意にさらにＧｄ−、Ｌｕ−、Ｓｃ−、Ｓｍ−、Ｔｂ−、Ｐｒ−および／またはＧａ−含有材料からなる。 
【００１８】
適した出発物質は、無機および／または有機液体中に溶解および／または懸濁された、無機および／または有機物質、例えば金属、半金属、遷移金属および／または希土類金属の硝酸塩、炭酸塩、炭酸水素塩、リン酸塩、カルボン酸塩、アルコラート、アセタート、オキサラート、ハロゲン化物、硫酸塩、有機金属化合物、水酸化物および／または酸化物である。好ましいのは、必要な化学量論比において対応する元素を含む、混合硝酸塩溶液、塩化物または水酸化物溶液の使用である。 
【００１９】
概して湿式化学調製は、従来の固相拡散（混合および焼成）法よりも、得られる材料が、本発明による蛍光体から調製する粒子の化学量論組成、粒径および粒子のモーホロジーに関して極めて著しい均一性を有するという利点を有する。 
【００２０】
例えば硝酸イットリウム、硝酸アルミニウムおよび硝酸セリウム溶液の混合物からなる蛍光体の水性前駆体（蛍光体前駆体）の湿式化学的前処理のために、以下の既知の方法が好ましい： 
・ＮＨ４ＨＣＯ３溶液での共沈(例えばJander, Blasius
Lehrbuch der analyt. u. praep. anorg. Chem. [Textbook of Analyt. and Prep.
Inorg. Chem.] 2002を参照) 
・クエン酸およびエチレングリコールの溶液を用いるPecchini法(例えばAnnual Review of Materials Research Vol. 36: 2006, 281-331を参照) 
・尿素を用いる燃焼法 
・水溶液または有機塩溶液（出発物質）の噴霧乾燥 
・水溶液または有機塩溶液（出発物質）の噴霧熱分解 
【００２１】
本発明に従い特に好ましい上記共沈において、ＮＨ４ＨＣＯ３溶液を、例えば対応する蛍光体出発材料の硝酸塩溶液に加え、蛍光体前駆体の生成をもたらす。 
Pecchini法において、クエン酸およびエチレングリコールからなる沈殿試薬を、例えば上記対応する蛍光体出発物質の前述の硝酸塩溶液に、室温にて加え、混合物を続いて加熱する。粘性が上昇する結果、蛍光体前駆体が生成する。 
【００２２】
既知の燃焼方法において、対応する蛍光体出発物質の前述の硝酸塩溶液を、例えば水に溶解し、次に還流下で沸騰させ、尿素で処理し、この結果、蛍光体前駆体がゆっくりと生成する。 
噴霧熱分解は、エアゾール方法の１つであり、これは、種々の方法で加熱した反応空間（反応器）中に溶液、懸濁液または分散体を噴霧し、固体粒子を形成し、沈殿させることにより特徴づけられる。＜２００℃の高温ガス温度を用いる噴霧乾燥とは対照的に、高温プロセスとしてのスプレー熱分解において、溶媒の蒸発に加えて、用いる出発物質（たとえば塩類）の熱分解および物質（例えば酸化物、混合酸化物）の再生成がさらに発生する。 
前述の５つの方法の変法は、WO
2007/004488（Merck）中に詳細に記載されており、これを、参照によりこの全範囲において本出願の文脈中に包含する。 
【００２３】
本発明の蛍光体を、以下による種々の湿式化学的方法により調製することができる。 
１）構成成分を均一に沈殿させ、次に溶媒を分離し、続いて単一段階の、または多段階の熱後処理を施し、ここでこれらの段階の１つを還元雰囲気中で行ってもよい、 
２）例えば噴霧プロセスの補助により、混合物を微細に分割し、溶媒を除去し、続いて単一段階の、または多段階の熱後処理を施し、ここでこれらの段階の１つを還元雰囲気中で行ってもよい、あるいは、 
３）例えば噴霧プロセスの補助により、混合物を微細に分割し、溶媒を熱分解との関連において除去し、続いて単一段階の、または多段階の熱後処理を施し、ここでこれらの段階の１つを還元雰囲気中で行ってもよい、 
４）その後湿式化学法１〜３を用いて得られた蛍光体を被覆する。 
【００２４】
蛍光体の湿式化学的調製を、好ましくは沈殿および／またはゾル−ゲル法により行う。 
前述の熱後処理において、焼成を、還元条件下（例えば一酸化炭素、フォーミングガス、純粋な水素または少なくとも真空であるかもしくは酸素欠乏雰囲気を用いる）で少なくとも部分的に行うのが、好ましい。 
一般的に、固体拡散方法によって本発明の蛍光体を調製することも可能であるが、これは、すでに述べた欠点を生じる。 
【００２５】
前述の方法により、蛍光体粒子のすべての所望の外形、例えば球状粒子、薄片または構造化された材料およびセラミックスを作製するのが可能になる。 
加えて、本発明の蛍光体を、約２５０ｎｍ〜５６０ｎｍ、好ましくは４３０ｎｍ〜約５００ｎｍに及ぶ広範囲にわたり、励起させることができる。したがって、これらの蛍光体は、ＵＶまたはＬＥＤなどの青色発光一次光源、または従来の放電ランプ（例えばＨｇをベースとする）による励起に適している。 
【００２６】
本発明はさらに、発光極大が３８０ｎｍ〜５３０ｎｍ、好ましくは４３０ｎｍ〜約５００ｎｍ、特に好ましくは４４０〜４８０ｎｍの範囲内にある少なくとも１つの一次光源を有する照明ユニットに関し、ここで一次放射は、本発明による被覆蛍光体によってより長い波長の放射へと部分的に、または完全に変換される。この照明ユニットは、好ましくは白色光を発光するか、または特定の色点（カラーオンデマンド原理）を有する光を発光する。 
【００２７】
本発明の照明ユニットの好ましい態様において、光源は、ルミネッセンス性の窒化インジウムアルミニウムガリウム、特に式ＩｎｉＧａｊＡｌｋＮで表され、式中０≦ｉ、０≦ｊ、０≦ｋ、およびｉ＋ｊ＋ｋ＝１であるものである。このタイプの光源の可能な形態は、当業者に既知である。これらは、種々の構造を有する発光ＬＥＤチップであり得る。 
本発明による照明ユニットの他の好ましい態様において、光源は、ＺｎＯ、ＴＣＯ（透明伝導性酸化物）、ＺｎＳｅまたはＳｉＣをベースとするルミネッセンス配置または有機発光層（ＯＬＥＤ）をベースとする配置である。 
【００２８】
本発明による照明ユニットの他の好ましい態様において、光源は、エレクトロルミネッセンスおよび／またはフォトルミネッセンスを示す光源である。光源はさらにまた、プラズマまたは放電源であってもよい。 
【００２９】
本発明による蛍光体を、樹脂（例えばエポキシもしくはシリコーン樹脂）中に分散させるか、または好適な大きさの比率の場合には、一次光源上に直接配置するかまたは、用途に依存して、これから遠隔に配置することができる（後者の配置はまた、「遠隔蛍光体技術（remote
phosphor technology）」をも含む）。遠隔蛍光体技術の利点は、当業者に知られており、例えば以下の刊行物において明らかにされている： Japanese
Journ. of Appl. Phys. 第４４巻、No. 21
(2005), L649-L651。 
【００３０】
他の態様において、被覆された蛍光体と一次光源との間の照明ユニットの光学的結合が光伝導性の配置により達成されるのが好ましい。これにより、一次光源が、中心の位置に設置され、光伝導性装置、例えば光伝導ファイバーにより蛍光体に光学的に結合されるのが可能になる。このようにして、照明の希望に整合し、単に１種、または種々の蛍光体からなり、光スクリーンおよび光伝導体を形成するように配置することができ、一次光源に結合するランプを、達成することができる。このようにして、さらなる電気的配線を伴わずに、代わりに単に光伝導体を配置することにより、強力な一次光源を、電気的設置に好ましい位置に位置させること、および光伝導体に結合される蛍光体を含むランプを、任意の所望の位置において設置することが可能である。 
【００３１】
本発明はさらに、発光ダイオードからの青色または近ＵＶ発光を部分的に、または完全に変換するための、本発明の蛍光体の使用に関する。 
【００３２】
本発明の蛍光体を、さらに、好ましくは、青色または近ＵＶ発光を可視白色放射に変換するために用いる。本発明の蛍光体を、さらに、好ましくは、「カラーオンデマンド」概念によって一次放射を特定の色点に変換するために用いる。 
【００３３】
本発明はさらに、本発明の蛍光体を、エレクトロルミネッセント材料、例えばエレクトロルミネッセントフィルム（また発光フィルムまたは光フィルムとしても知られている）において用いることに関し、ここで、例えば、硫化亜鉛またはＭｎ２＋、Ｃｕ＋もしくはＡｇ＋がドープされている硫化亜鉛をエミッタとして用い、これは黄緑色領域において発光する。エレクトロルミネッセントフィルムの適用の領域は、例えば広告、液晶ディスプレイスクリーン（ＬＣディスプレイ）におけるディスプレイ背面照射および薄膜トランジスタ（ＴＦＴ）ディスプレイ、自己照射車両ナンバープレート、床面の図形（破砕耐性かつ滑り止め積層体と組み合わせて）、例えば自動車、列車、船舶および航空機におけるディスプレイおよび／または制御素子において、またはまた屋内電気器具、庭設備、測定機器またはスポーツおよびレジャー用の設備である。 
【００３４】
以下の例は、本発明を例示することを意図する。しかし、これらは、いかなる方法によっても限定的であると考慮するべきではない。組成物中で用いることができるすべての化合物または成分は、既知であり、商業的に入手できるか、または既知の方法により合成することができる。例中に示す温度は、常に℃で示す。さらに、明細書においても、また例においても共に、組成物中の成分の添加量は、常に合計１００％に加えられることは、言うまでもない。示す百分率のデータは、常に所定の関連において考慮しなければならない。しかし、これらは通常、常に示す部分量の重量または合計量に関する。 
【００３５】
例 
例１：アルミナ被覆ＹＡＧ：Ｃｅの調製 
塩化アルミニウム六水和物４１０．４２３ｇ（１．７０ｍｏｌ）、塩化イットリウム六水和物３００．１４０ｇ（０．９８ｍｏｌ）および塩化セリウム六水和物１０．８５０ｇ（０．０３ｍｏｌ）を脱イオン水８００ｍｌに溶解する。この溶液を、新しく調製した脱イオン水２ｌ中炭酸水素アンモニウム１０７５．２ｇの溶液に、撹拌しながら１．５時間にわたって滴加する。混合物をその後さらに３０分間撹拌する。沈殿物をろ過し、１２０℃で乾燥する。その後、材料を空気雰囲気中、４時間にわたり１０００℃で前焼成する。 
【００３６】
前焼成したＹＡＧ：Ｃｅ５０ｇを、加熱マントルを備えたガラス反応器中の脱イオン水９５０ｇに懸濁する。溶液ｋｇあたりＡｌＣｌ３＊６Ｈ２Ｏ９８．７ｇを含む水溶液６００ｇを、撹拌しながら８０℃で２．５時間にわたって懸濁液に計量して加える（metered into）。この添加の間、ｐＨを水酸化ナトリウム溶液の計量添加(metered
addition)により、６．５に一定に保つ。計量添加が完了したところで、混合物をさらに１時間８０℃で撹拌し、その後室温まで冷却し蛍光体をろ過し、水で洗浄し、乾燥する。最終的に乾燥した蛍光体を３０分間７５０℃で焼成し、最後に５０μふるいでふるいわける。 
【００３７】
生成物をその後さらなる処理、すなわち２０％Ｈ２雰囲気中１７００℃での高温焼成に移す。その後得られる材料が灰色（アルミニウム亜酸化物の生成、上記参照）を示す場合、温度６００℃〜８００℃のオーブン内で、不飽和蒸気雰囲気中、２時間にわたって処理する。 
【００３８】
例２：二酸化ジルコニウム被覆ＹＡＧ：Ｃｅの調製 
塩化アルミニウム六水和物４１０．４２３ｇ（１．７０ｍｏｌ）、塩化イットリウム六水和物３００．１４０ｇ（０．９８ｍｏｌ）および塩化セリウム六水和物１０．８５０ｇ（０．０３ｍｏｌ）を脱イオン水８００ｍｌに溶解する。この溶液を、新しく調製した脱イオン水２ｌ中炭酸水素アンモニウム１０７５．２ｇの溶液に、撹拌しながら１．５時間にわたって滴加する。混合物をその後さらに３０分間撹拌する。沈殿物をろ過し、１２０℃で乾燥する。その後、材料を空気雰囲気中、４時間にわたり１０００℃で前焼成する。 
【００３９】
前焼成したＹＡＧ：Ｃｅ蛍光体１００ｇを、脱イオン水２ｌに懸濁させ、本懸濁液を１０００ｒｐｍで撹拌する。続いて該懸濁液をサーモスタットにより７５℃の温度にする。その後オキシ塩化ジルコニウム溶液（ＺｒＯＣｌ２溶液）１０重量％を、２ｍｌ／分の添加速度(metered
rate)で、最初に導入した懸濁液に計量して加える。この操作の間、懸濁液のｐＨを、３０％水酸化ナトリウム溶液による逆滴定によって、ｐＨ＝３．５に一定に保つ。添加が完了したところで、被覆された蛍光体をろ過し、塩がなくなるまで脱イオン水で洗浄する。最終的に乾燥した蛍光体を７５０℃で３０分間焼成し、２０μｍふるいでふりわける。
その後、生成物をさらなる処理、第２高温焼成ステップに移す。 
【００４０】
例３：二酸化チタン被覆ＹＡＧ：Ｃｅの調製 
塩化アルミニウム六水和物４１０．４２３ｇ（１．７０ｍｏｌ）、塩化イットリウム六水和物３００．１４０ｇ（０．９８ｍｏｌ）および塩化セリウム六水和物１０．８５０ｇ（０．０３ｍｏｌ）を脱イオン水８００ｍｌに溶解する。この溶液を、新しく調製した脱イオン水２ｌ中炭酸水素アンモニウム１０７５．２ｇの溶液に、撹拌しながら１．５時間にわたって滴加する。混合物をその後さらに３０分間撹拌する。沈殿物をろ過し、１２０℃で乾燥する。その後、材料を空気雰囲気中、４時間にわたり１０００℃で前焼成する。 
【００４１】
このＹＡＧ：Ｃｅ１００ｇを、脱イオン水２ｌに懸濁させ、本懸濁液を１０００ｒｐｍで撹拌する。続いて該懸濁液をサーモスタットにより７５℃の温度にする。その後オキシ塩化チタン溶液（ＴｉＯＣｌ２溶液）３０重量％を、２ｍｌ／分の添加速度で、最初に導入した懸濁液に計量して加える。この操作の間、懸濁液のｐＨを、３０％水酸化ナトリウム溶液による逆滴定によって、ｐＨ＝２．２に一定に保つ。添加が完了したところで、懸濁液をｐＨ＝５．０に調整し、被覆された蛍光体をろ過し、塩がなくなるまで脱イオン水で洗浄する。最終的に乾燥した蛍光体を８００℃で３０分間焼成し、２０μｍふるいでふりわける。 
【００４２】
生成物をその後さらなる処理、すなわち酸化または保護ガス雰囲気における高温焼成に移す。高温焼成後、灰色のその後得られる材料が灰色呈色の場合（チタン亜酸化物の生成）、高温（６００℃〜８００℃）の蒸気中で２時間処理し、灰色呈色を消失させ、二酸化チタンを形成する。 
【００４３】
例４：酸化亜鉛被覆ＹＡＧ：Ｃｅの調製 
塩化アルミニウム六水和物４１０．４２３ｇ（１．７０ｍｏｌ）、塩化イットリウム六水和物３００．１４０ｇ（０．９８ｍｏｌ）および塩化セリウム六水和物１０．８５０ｇ（０．０３ｍｏｌ）を脱イオン水８００ｍｌに溶解する。この溶液を、新しく調製した脱イオン水２ｌ中炭酸水素アンモニウム１０７５．２ｇの溶液に、撹拌しながら１．５時間にわたって滴加する。混合物をその後さらに３０分間撹拌する。沈殿物をろ過し、１２０℃で乾燥する。その後、材料を空気雰囲気中、４時間にわたり１０００℃で前焼成する。 
【００４４】
このＹＡＧ：Ｃｅ蛍光体１００ｇを、脱イオン水２ｌに懸濁させ、本懸濁液を１０００ｒｐｍで撹拌する。続いて該懸濁液をサーモスタットにより７５℃の温度にする。その後塩化亜鉛溶液（ＺｎＣｌ２溶液）−脱イオン水４００ｇに、塩化亜鉛２２．７ｇを塩化アルミニウム六水和物１．０ｇと共に溶解したもの−を、５ｍｌ／分の添加速度で、最初に導入した懸濁液に計量して加える。 
【００４５】
この操作の間、懸濁液のｐＨを、１５％水酸化ナトリウム溶液による逆滴定によって、ｐＨ＝８．０に一定に保つ。添加が完了した時に、１０％ＨＣｌ溶液の添加によって、懸濁液をｐＨ＝５に調整する。その後被覆された蛍光体をろ過し、塩がなくなるまで脱イオン水で洗浄し、続いて乾燥する。その後、材料を５００℃で焼成し、２０μｍふるいでふりわける。 
その後、生成物をさらなる処理、すなわち２０％Ｈ２雰囲気中１７００℃での高温焼成に移す。 
【００４６】
例５：酸化アルミニウム被覆（Ｃａ，Ｓｒ，Ｂａ）ＳｉＮ２：Ｅｕの調製 
（Ｃａ，Ｓｒ，Ｂａ）ＳｉＮ２：Ｅｕ５０ｇを加熱マントルを備えたガラス反応器中の脱イオン水９５０ｇに懸濁する。溶液ｋｇあたりＡｌＣｌ３＊６Ｈ２Ｏ９８．７ｇを含む水溶液６００ｇを、撹拌しながら８０℃で２．５時間にわたって懸濁液に計量して加える。この添加の間、ｐＨを水酸化ナトリウム溶液の計量添加により、６．５に一定に保つ。計量添加が完了したところで、混合物をさらに１時間８０℃で撹拌し、その後室温まで冷却し蛍光体をろ過し、水で洗浄し、乾燥する。最終的に乾燥した蛍光体を３０分間７５０℃で焼成し、最後に５０μふるいでふるいわける。 
【００４７】
例６：酸化アルミニウム被覆（Ｃａ，Ｓｒ，Ｂａ）Ｓｉ２Ｎ５：Ｅｕの調製 
（Ｃａ，Ｓｒ，Ｂａ）Ｓｉ２Ｎ５５０ｇを加熱マントルを備えたガラス反応器中の脱イオン水９５０ｇに懸濁する。溶液ｋｇあたりＡｌＣｌ３＊６Ｈ２Ｏ９８．７ｇを含む水溶液６００ｇを、撹拌しながら８０℃で２．５時間にわたって懸濁液に計量して加える。この添加の間、ｐＨを水酸化ナトリウム溶液の計量添加により、６．５に一定に保つ。計量添加が完了したところで、混合物をさらに１時間８０℃で撹拌し、その後室温まで冷却し蛍光体をろ過し、水で洗浄し、乾燥する。最終的に乾燥した蛍光体を３０分間７５０℃で焼成し、最後に５０μふるいでふるいわける。 
【００４８】
例７：酸化ジルコニウム被覆（Ｃａ，Ｓｒ，Ｂａ）ＳｉＮ２：Ｅｕの調製 
（Ｃａ，Ｓｒ，Ｂａ）ＳｉＮ２：Ｅｕ１００ｇを、脱イオン水２ｌに懸濁させ、本懸濁液を１０００ｒｐｍで撹拌する。続いて該懸濁液をサーモスタットにより７５℃の温度にする。その後オキシ塩化ジルコニウム溶液（ＺｒＯＣｌ２溶液）１０重量％を、２ｍｌ／分の添加速度で、最初に導入した懸濁液に計量して加える。この操作の間、懸濁液のｐＨを、３０％水酸化ナトリウム溶液による逆滴定によって、ｐＨ＝３．５に一定に保つ。添加が完了したところで、被覆された蛍光体をろ過し、塩がなくなるまで脱イオン水で洗浄する。最終的に乾燥した蛍光体を７５０℃で３０分間焼成し、２０μｍふるいでふりわける。 
【００４９】
例８：酸化ジルコニウム被覆（Ｃａ，Ｓｒ，Ｂａ）Ｓｉ２Ｎ５：Ｅｕの調製 
（Ｃａ，Ｓｒ，Ｂａ）Ｓｉ２Ｎ５：Ｅｕ１００ｇを、脱イオン水２ｌに懸濁させ、本懸濁液を１０００ｒｐｍで撹拌する。続いて該懸濁液をサーモスタットにより７５℃の温度にする。その後オキシ塩化ジルコニウム溶液（ＺｒＯＣｌ２溶液）１０重量％を、２ｍｌ／分の添加速度で、最初に導入した懸濁液に計量して加える。この操作の間、懸濁液のｐＨを、３０％水酸化ナトリウム溶液による逆滴定によって、ｐＨ＝３．５に一定に保つ。添加が完了したところで、被覆された蛍光体をろ過し、塩がなくなるまで脱イオン水で洗浄する。最後に乾燥した蛍光体を７５０℃で３０分間焼成し、２０μｍふるいでふりわける。 
【００５０】
例９：二酸化チタン被覆（Ｃａ，Ｓｒ，Ｂａ）ＳｉＮ２：Ｅｕの調製 
（Ｃａ，Ｓｒ，Ｂａ）ＳｉＮ２：Ｅｕ１００ｇを、脱イオン水２ｌに懸濁させ、本懸濁液を１０００ｒｐｍで撹拌する。続いて該懸濁液をサーモスタットにより７５℃の温度にする。その後オキシ塩化チタン溶液（ＴｉＯＣｌ２溶液）３０重量％を、２ｍｌ／分の添加速度で、最初に導入した懸濁液に計量して加える。この操作の間、懸濁液のｐＨを、３０％水酸化ナトリウム溶液による逆滴定によって、ｐＨ＝２．２に一定に保つ。添加が完了したところで、懸濁液をｐＨ＝５．０に調整し、被覆された蛍光体をろ過し、塩がなくなるまで脱イオン水で洗浄する。最終的に乾燥した蛍光体を８００℃で３０分間焼成し、２０μｍふるいでふりわける。 
【００５１】
例１０：酸化チタン被覆（Ｃａ，Ｓｒ，Ｂａ）Ｓｉ２Ｎ５：Ｅｕの調製 
（Ｃａ，Ｓｒ，Ｂａ）Ｓｉ２Ｎ５：Ｅｕ１００ｇを、脱イオン水２ｌに懸濁させ、本懸濁液を１０００ｒｐｍで撹拌する。続いて該懸濁液をサーモスタットにより７５℃の温度にする。その後オキシ塩化チタン溶液（ＴｉＯＣｌ２溶液）３０重量％を、２ｍｌ／分の添加速度で、最初に導入した懸濁液に計量して加える。この操作の間、懸濁液のｐＨを、３０％水酸化ナトリウム溶液による逆滴定によって、ｐＨ＝２．２に一定に保つ。添加が完了したところで、懸濁液をｐＨ＝５．０に調整し、被覆された蛍光体をろ過し、塩がなくなるまで脱イオン水で洗浄する。最終的に乾燥した蛍光体を８００℃で３０分間焼成し、２０μｍふるいでふりわける。 
【００５２】
例１１：酸化亜鉛被覆（Ｃａ，Ｓｒ，Ｂａ）ＳｉＮ２：Ｅｕの調製 
（Ｃａ，Ｓｒ，Ｂａ）ＳｉＮ５：Ｅｕ１００ｇを、脱イオン水２ｌに懸濁させ、本懸濁液を１０００ｒｐｍで撹拌する。続いて該懸濁液をサーモスタットにより７５℃の温度にする。その後塩化亜鉛溶液（ＺｎＣｌ２溶液）−脱イオン水４００ｇに、塩化亜鉛２２．７ｇを塩化アルミニウム六水和物１．０ｇと共に溶解したもの−を、５ｍｌ／分の添加速度で、最初に導入した懸濁液に計量して加える。この操作の間、懸濁液のｐＨを、１５％水酸化ナトリウム溶液による逆滴定によって、ｐＨ＝８．０に一定に保つ。添加が完了したところで、１０％ＨＣｌ溶液の添加によって、懸濁液をｐＨ＝５に調整する。その後被覆された蛍光体をろ過し、塩がなくなるまで脱イオン水で洗浄し、続いて乾燥する。その後、材料を５００℃で焼成し、２０μｍふるいでふりわける。 
【００５３】
例１２：酸化亜鉛被覆（Ｃａ，Ｓｒ，Ｂａ）Ｓｉ２Ｎ５：Ｅｕの調製 
（Ｃａ，Ｓｒ，Ｂａ）Ｓｉ２Ｎ５：Ｅｕ１００ｇを、脱イオン水２ｌに懸濁させ、本懸濁液を１０００ｒｐｍで撹拌する。続いて該懸濁液をサーモスタットにより７５℃の温度にする。その後塩化亜鉛溶液（ＺｎＣｌ２溶液）−脱イオン水４００ｇに、塩化亜鉛２２．７ｇを塩化アルミニウム六水和物１．０ｇと共に溶解したもの−を、５ｍｌ／分の添加速度で、最初に導入した懸濁液に計量して加える。この操作の間、懸濁液のｐＨを、１５％水酸化ナトリウム溶液による逆滴定によって、ｐＨ＝８．０に一定に保つ。添加が完了したところで、１０％ＨＣｌ溶液の添加によって、懸濁液をｐＨ＝５に調整する。その後被覆された蛍光体をろ過し、塩がなくなるまで脱イオン水で洗浄し、続いて乾燥する。その後、材料を５００℃で焼成し、２０μｍふるいでふりわける。 
【００５４】
例１３：ＳｉＯ２被覆（Ｃａ，Ｓｒ，Ｂａ）ＳｉＮ２：Ｅｕの調製 
（Ｃａ，Ｓｒ，Ｂａ）ＳｉＮ２：Ｅｕ５０ｇを、すりガラス蓋、加熱マントルおよび環流冷却器を備えた２ｌ反応器中のエタノール１リットルに懸濁する。水１７０ｇ中、アンモニア水１７ｇ（２５重量％のＮＨ３）の溶液を添加する。無水エタノール４８ｇ中のテトラエチルオルトシリケート（ＴＥＯＳ）４８ｇの溶液を、６５℃で撹拌しながらゆっくりと滴加する（約１ｍｌ／分）。添加が完了したところで、懸濁液をさらに２時間撹拌し、室温にし、ろ過する。残渣をエタノールで洗浄し、乾燥し、続いて焼成し、ふるい分ける。 
【００５５】
例１４：ＳｉＯ２被覆（Ｃａ，Ｓｒ，Ｂａ）Ｓｉ２Ｎ５：Ｅｕの調製 
（Ｃａ，Ｓｒ，Ｂａ）Ｓｉ２Ｎ５：Ｅｕ５０ｇを、すりガラス蓋、加熱マントルおよび環流冷却器を備えた２ｌ反応器中のエタノール１リットルに懸濁する。水１７０ｇ中、アンモニア水１７ｇ（２５重量％のＮＨ３）の溶液を添加する。無水エタノール４８ｇ中のテトラエチルオルトシリケート（ＴＥＯＳ）４８ｇの溶液を、６５℃で撹拌しながらゆっくりと滴加する（約１ｍｌ／分）。添加が完了したところで、懸濁液をさらに２時間撹拌し、室温にし、ろ過する。残渣をエタノールで洗浄し、乾燥し、続いて焼成し、ふるい分ける。 
【図面の簡単な説明】
【００５６】
本発明を実施例を参照して以下により詳細に説明する。 
【図１】図１は、Ａｌ２Ｏ３表面被覆のスペーサー挙動を示す。１は、前焼成ＹＡＧ蛍光体粒子を示す。２は、Ａｌ２Ｏ３被覆を示す。
【図２】図２は、Ａｌ２Ｏ３スペーサーで被覆された粒子のＳＥＭ写真を示す。
【図１】
0005591709.tif 000002
【図２】
0005591709.tif 000003